(57)【要約】【課題】本物の天然木材を使用したＯＡフロアの床パネルにおいて、充分な強度を備え、容易に着脱可能で、パネル間に段差を生じることがなく、含水率及び温度変化によって伸縮しない構成のＯＡ床パネルを提供する。【解決手段】重量５〜１５ｋｇ／枚、集中耐荷重（ＪＩＳ　Ａ　１４５０準拠）３０００Ｎ以上を備えた方形板状の床パネル本体の表面に、床表面仕上積層材を積層してなるＯＡ床パネルにおいて、当該床表面仕上積層材は、厚さ０．２ｍｍ〜０．５ｍｍの天然木突板を、いずれの平面方向にも撓み強度が均一である一枚シート体からなる弾性裏打材の表面に貼着し、前記天然木突板の表面に表面被覆樹脂層を積層し、弾性裏打材の裏面に前記保護樹脂層と同じ樹脂からなる裏面被覆樹脂層を積層したものとした。【選択図】　　　図１
2004132071.tif 000002
【特許請求の範囲】
【請求項１】
重量５〜１５ｋｇ／枚、集中耐荷重（ＪＩＳ　Ａ　１４５０準拠）３０００Ｎ以上を備えた方形板状の床パネル本体の表面に、床表面仕上積層材を積層してなるＯＡ床パネルであって、床表面仕上積層材は、厚さ０．２ｍｍ〜０．５ｍｍの天然木突板を、いずれの平面方向にも撓み強度が均一である一枚シート体からなる弾性裏打材の表面に貼着し、前記天然木突板の表面に表面被覆樹脂層を積層し、弾性裏打材の裏面に前記保護樹脂層と同じ樹脂からなる裏面被覆樹脂層を積層してなるものであるＯＡ床パネル。
【請求項２】
ＯＡ床パネル本体の表面に積層する床表面仕上積層材であって、厚さ０．２ｍｍ〜０．５ｍｍの天然木突板を、いずれの平面方向にも撓み強度が均一である一枚シート体からなる弾性裏打材の表面に貼着し、前記天然木突板の表面に表面被覆樹脂層を積層し、弾性裏打材の裏面に前記保護樹脂層と同じ樹脂からなる裏面被覆樹脂層を積層してなる床表面仕上積層材。
【発明の詳細な説明】
【０００１】
【発明の属する技術分野】
本発明は、コンピューターや通信機器等の電子機器設置用床構造（「ＯＡフロア」とも言う）に適したＯＡ床パネルであって、詳しくは本物の天然木材を使用したＯＡ床パネル及びそれの構成部材に関する。
【０００２】
【従来の技術】
コンピューターや通信機器等の電子機器を設置するためのＯＡフロアには、ＯＡ機器の電源コードや接続ケーブル、電話配線、コンピュータネットワーク（ＬＡＮ）などの通信配線を、床下に収納する二重床構造（フリーアクセス床）が採用されることが多い。
この種の二重床構造床（フリーアクセス床）は、支持脚を介して基礎床面上に床板を敷設し、基礎床面と床板との間に配線空間を形成する構造のものが一般的であり（特許文献１の段落［０００２］等参照）、その床板に関しては、配線処理を容易にするため、小区画毎（一般には５００ｍｍ×５００ｍｍ）に取り外し可能に形成するのが一般的である。
【０００３】
我が国では、ＯＡフロア用二重床構造（フリーアクセス床）に用いる床板の標準規格が現在なく、アルミニウム、鋼、コンクリート、合成樹脂、木材、或いはこれらを組合わせた複合材など、多用な材料・構造のＯＡフロア用床材が提案されている。
【０００４】
例えば、特許文献２は、チーク無垢板等の木質系無垢材からなる厚さ７〜１５ｍｍの短冊状の表面板を互いに隙間を置いて並べてなる表面層と、表面層の裏面に積層された発泡ポリウレタンシート等の発泡プラスチックシートからなる厚さ１〜１０ｍｍの裏面層と、表面板を連結する連結材とからなる床パネルを開示している。
【０００５】
特許文献３は、剛性体より成る中空床パネルの、該中空部に発泡スチロール骨材、ガラス粉砕骨材及びフライアッシュセメントとの混合物を充填して成るＯＡ床パネルを開示している。
【０００６】
特許文献４は、厚さ５ｍｍ程度のラバーシートと、下地ボードと、表面層を形成する天然木材とを貼り合せて積層させ、吸音及び衝撃吸収機能をもたせたＯＡフロアー用床部材を開示している。
【０００７】
特許文献５は、表面亜鉛メッキ処理鋼板などの金属製表面板で囲んでパネル状の中空体を形成し、中空部内に無機質中空粒子を骨材とする充填材を注入してなるフリーアクセス床板を開示している。
【０００８】
特許文献６は、合板、合板とゴム層またはプラスチツク層との積層体、繊維板、パーテイクルボード等からなる基材の下面に、軟質ウレタンフオームを破砕したチツプ材を接着してなる床材を開示している。
【０００９】
特許文献７は、下方から順に、床下地接着面となるＰＶＣシート等からなるバランスシート、発泡樹脂層、非発泡樹脂からなる下部補強層、繊維布、非発泡樹脂からなる上部補強層、ビニルフィルム等からなる模様層、及びポリ塩化ビニル等からなる透明耐摩耗層を積層してなる置き敷きタイルを開示している。
【００１０】
【特許文献１】
特開平５−２１４８０４号公報
【特許文献２】
特開２００２−２１３１１号公報
【特許文献３】
特開２００１−４０８６１号公報
【特許文献４】
特開平１１−２５６８０８号公報
【特許文献５】
特開平８−３２６２７８号公報
【特許文献６】
特開平６−３４６５８１号公報
【特許文献７】
特開平５−２１４８０３号公報
【００１１】
【発明が解決しようとする課題】
上述のように、ＯＡフロア用の床材若しくは床パネルとして従来から様々なものが提案されているが、強度、軽量性、価格などの点から、現在主に使われているのはケイ酸カルシウム板、繊維強化コンクリート板、フライアッシュと軽石を混合した複合板などを主材とする床パネルであり、この床パネルを敷設し、その上にカーペット等を貼着してＯＡフロアを構成することが多い。
【００１２】
ところで、床板の色や模様などによって室内の雰囲気が大きく影響されるため、住宅の床部材として人気のある天然木の床材をＯＡフロア用床材として使用することができれば、それでなくても無機質的になり易いオフィス空間に自然な雰囲気や暖かい雰囲気を与えることができる。
しかし、天然木からなる床材をＯＡフロア用床材として使用する場合、主に物性の点でいくつかの問題があった。
【００１３】
ＯＡ機器の頻繁な設置、撤去、配置換え、修理などに対応して簡単に着脱できるように床材を敷設する必要があるが、従来のフローリング材のようにさねによってパネル間を連結したのでは容易に着脱することはできない。そうかと言って、さねで連結しないで木材パネルを単に敷き詰めたのでは、パネル間に段差が生じることになってしまう。
【００１４】
また、大型コンピュータを収納するオフィスでは、大荷重に耐えられるだけの強度（例えばたわみ強度）が必要であるが、天然木材ではそれだけの強度を確保することは難しい。特に、天然の木材の場合、目の方向等によって一定方向には強いが他の方向には撓み易いなど、平面方向によって強度・剛性が異なるのが普通であるが、このように強度に方向性があることはＯＡフロア用の床材としては致命的である。
さらにまた、天然の木材は含水率及び温度変化によって伸縮するため、パネル間に隙間が生じたり、逆にパネルにヒビ割れや反りが生じることがある。そこで、天然木材からなる複数の板材を並べて敷設する場合、板材間に隙間を設けて並設することが考えられるが（特開２００２−２１３１１号参照）、そうすると強度及び平面平滑性を損なうことになってしまう。
【００１５】
そこで本発明は、天然木を使用したＯＡフロア用の床材において、ＯＡフロア用として充分な強度（例えばたわみ強度）を備え、容易に着脱することができ、パネル間に段差を生じることがなく、更には含水率及び温度変化によって伸縮しない構成のＯＡ床パネルを提供せんとするものである。
【００１６】
【課題を解決するための手段】
かかる課題を解決するため、本発明は、重量５〜１５ｋｇ／枚、好ましくは６〜１０ｋｇ／枚、集中耐荷重（ＪＩＳ　Ａ　１４５０準拠）３０００Ｎ以上を備えた方形板状の床パネル本体の表面に床表面仕上積層材を積層してなるＯＡ床パネルであって、床表面仕上積層材は、厚さ０．２ｍｍ〜０．５ｍｍの天然木突板を、いずれの平面方向にも撓み強度が均一である一枚シート体からなる弾性裏打材の表面に貼着し、前記天然木突板の表面に表面被覆樹脂層を積層し、弾性裏打材の裏面に前記保護樹脂層と同じ樹脂からなる裏面被覆樹脂層を積層してなるものであるＯＡ床パネルを提案する。
【００１７】
すなわち、本発明が提案するＯＡ床パネルは、ＯＡ床パネルに求められる物理的特性（物性）を床パネル本体に委ね、天然木を使用した床表面仕上積層材はその床パネル本体の物性を損ねない構成として床パネル本体に積層することにより、天然木を使用したより豊かな空間演出を可能とする一方、ＯＡ床材に求められる強度などの物性を充分に確保することに成功した。また、床パネル本体の重量によって、さね構造などを設けなくてもパネル間に段差を生じさせることもなく、それでいて着脱容易に敷設することができる。
更に、天然木を極めて薄くスライスした突板を使用することにより、含水率及び温度変化によって伸縮する性質を抑制することができる。そして、このように極めて薄い天然木突板を、いずれの平面方向にも撓み強度が均一である一枚シート体からなる弾性裏打材の表面に貼着することにより、反り防止、平面方向性の抑制、床鳴り抑制などの効果も得ることができる。
【００１８】
なお、本発明が提案するＯＡ床パネルは、コンクリートスラブ上に直接或いは間接的に敷設することも可能であり、コンクリートスラブ上に立設した支持脚によって支持される二重床上に敷設することもできる。
また、本発明は、上記構成を備えた床表面仕上積層材を、ＯＡ床パネル本体の表面に積層する床表面仕上積層材としても提案するものであり、床表面仕上積層材単独で提供することもでき、既存のＯＡ床パネルに積層して使用することもできる。
【００１９】
なお、本発明において「いずれの平面方向にも撓み強度が均一である」とは、言い方を変えれば、弾性裏打材のシート面に沿ったいずれの方向（例えば縦横、斜め）にも、撓み強度が同じであるという意であり、
「一枚シート体」とは、一つのＯＡ床パネルに対して、弾性裏打材は一枚であるという意であり、「弾性裏打材」とは、言い方を変えれば、クッション性を備えた裏打材の意味であり、「積層」とは、層を重ねてその層間を、接着剤などによる接着又は貼着、ヒートシール、その他の固着手段によって固着することを包含する意である。
【００２０】
【発明の実施の形態】
以下、本発明の実施形態について説明する。
【００２１】
ＯＡ床パネル１は、ＯＡ床パネルが備えるべき物性を備えた床パネル本体２と、床パネル本体２の物性を損なわないように当該床パネル本体２の表面に積層する床表面仕上積層材３とからなり、床パネル本体２上に床表面仕上積層材３を積層して構成することができる。
このＯＡ床パネル１は、略四角形状の平板状を呈し、寸法は適宜所定の大きさに形成可能であるが、一般的には５００×５００（ｍｍ）の定型寸法に形成する。
【００２２】
床パネル本体２は、床パネル本体２のみでＯＡパネル床の床材として求められる物性を備えた略四角形状の平板状のパネル体であり、例えば５００×５００（ｍｍ）の定型寸法、厚さ２０ｍｍ〜３００ｍｍのパネル体を用いることができる。
【００２３】
ＯＡパネル床１が床材として備える物性としては、集中耐荷重（ＪＩＳ　Ａ　１４５０準拠）３０００Ｎ以上で、かつ３０００Ｎ載荷時パネルたわみ（ＪＩＳ
Ａ　１４５０準拠）４ｍｍ以下（システムで）である。
また、床パネル本体２は、その重量が５〜１５ｋｇ／枚、特に６〜１０ｋｇ／枚、中でも特に８〜９ｋｇ／枚であるのが好ましい。
【００２４】
床パネル本体２の材質としては、金属、コンクリート、石材、合成樹脂、木材、或いはこれらを組合わせた複合材など、特に制限するものではないが、ケイ酸カルシウム板、繊維強化コンクリート板、フライアッシュと軽石を混合した複合板などを主材とするパネルは、既にＯＡフロアパネルとして使用されており、ＯＡパネル床用床材に求められる物性が確保することができ、しかも比較的軽量かつ安価である点で好ましい。
ちなみに、ケイ酸カルシウム板は、石灰質原料およびケイ酸質原料を用いて成形しオートクレーブ養生したものであり、好ましくは裏面に鋼板を接着して補強する。例えば５００×５００×２５（ｍｍ）寸法で、かつ鋼板裏打ちしたもので重量９ｋｇ前後である。
繊維強化コンクリート板は、ガラス繊維を混入したコンクリート板で、好ましくは裏面に鋼板を接着して補強されている。例えば５００×５００×２０（ｍｍ）寸法のもので、かつ穴開き鋼板裏打ちしたもので、重量１１ｋｇ前後である。フライアッシュと軽石を混合した複合板は、フライアッシュ、軽石及び樹脂からなるコア層と、フライアッシュ、ガラス繊維及び樹脂からなる上下の表層とからなるサンドイッチ構造であり、例えば５００×５００×２５（ｍｍ）寸法で、かつ重量６ｋｇ前後である。
なお、図２の床パネル本体２は、ケイ酸カルシウム板２Ａの裏面に鋼板２Ｂを接着してなるものを示している。
【００２５】
床表面仕上積層材３は、床パネル本体２の物性を損ねないように床パネル本体２の動きに追随して動くことができるように構成してあり、具体的には、天然木突板５と、突板５の表面に積層してなる表面被覆樹脂層６と、突板５の裏面に貼着してなる弾性裏打材７と、弾性裏打材７の裏面に積層してなる裏面被覆樹脂層８とから構成することができる。
【００２６】
天然木突板５は、天然木、例えばナラ、サクラ、メープルなどの天然木の角材などを突いて削りだして得られる天然木突板（銘木突板とも呼ばれる）であり、一枚の突板でも、図１に示すように、複数の突板片を隙間無く連結して一枚の突板シートに仕上げたものでもよい。
一般的な突板の厚さは０．１５ｍｍ〜１．２ｍｍ位まであるが、本発明で使用する突板５の厚さは、０．１〜０．５ｍｍとするのが好ましく、中でも０．２〜０．４ｍｍとするのがより好ましい。このように極めて薄い突板を用いることにより、床パネル本体２の物性を損ねないように床パネル本体２の動きに追随して動くことができ、含水率及び温度変化によって伸縮する性質を抑制することができ、更には、いずれの平面方向にも撓み強度を均一化することができる。
【００２７】
天然木突板５を弾性裏打材７の表面に貼着するには、ＰＶＡ系接着剤などの接着剤で接着すればよい。
【００２８】
表面被覆樹脂層６は、透明性と耐摩耗性を備えた樹脂、例えばポリ塩化ビニル（ＰＶＣ）、架橋ＰＶＣ、ポリウレタン、アクリル樹脂などからなる樹脂を、天然木突板５上に積層することにより形成することができる。
表面被覆樹脂層６の積層方法は、溶融樹脂をコーティグすることも可能であるが、樹脂シートを接着、熱融着（ラミネート）などの方法で貼着するのが、製造効率、強度（反り抑制）等の点で好ましい。
表面被覆樹脂層６の厚さは、０．１〜１．０ｍｍが好ましく、より好ましくは０．３〜０．６ｍｍである。
【００２９】
弾性裏打材７としては、コルク、ゴム、エラストマ、プラスチックなど、粉砕物を混合溶融して（しなくてもよいが）一旦練り状物とし、更に必要に応じて焼成するなどしてシート体に形成してなるものは、いずれの平面方向にも撓み強度が均一であるシート体として用いることができる。中でも、コルク、木の繊維を集めて合成樹脂で固めたファイバーボード、木くずのような細かい木材をフェノール樹脂などの合成樹脂を接着材として熱圧縮して作られたパーティクルボード（木質ボード）、ファイアバーボードやパーティクルボードを心材としたボードコアボード、ウレタンフォームを破砕し、これに適宜増量材を配合した混合物に接着剤を混ぜてプレス成形してなるシート材などは、安価であるばかりか、作業者の歩行音や機器から発生する音などを抑える効果も得ることができて好ましい。
弾性裏打材７の厚さは、１．０ｍｍ〜３．０ｍｍが好ましく、中でも１．５ｍｍ〜２．５ｍｍが特に好ましい。
天然木材の場合（ベニヤ板などの合板も同様）には、目の向き等によって或る方向には撓み難いが、或る方向には撓み易いと言ったように強度に方向性を持っているが、このような方向性は、床パネル本体２の物性を阻害してしまう。また、継ぎ目があるとその部分の強度は低下するから、床パネル本体２の物性を阻害してしまうが、本発明のように一枚のシート体からなる弾性裏打材７に天然木突板を積層する構成とすれば、このような問題を解消することができる。
【００３０】
裏面被覆樹脂層８は、前記表面保護樹脂層６と同じ樹脂から形成する。その厚さは、０．１〜１．０ｍｍが好ましく、より好ましくは０．２〜０．４ｍｍである。裏面被覆樹脂層８の積層方法も、表面被覆樹脂層６の積層方法と同じ方法とするのが好ましい。
表面保護樹脂層６と同じ樹脂とし、同じ樹脂からなる表面保護樹脂層６及び裏面被覆樹脂層８でサンドイッチすることにより、撓み強度を高め、反りの防止や貼り替え作業を容易にできる。
【００３１】
（実施例１及びその物性）
床パネル本体として、５００×５００×２５（ｍｍ）、重量９ｋｇのケイ酸カルシウム板を鋼板で裏打ちしたものを使用した。
厚さ０．３ｍｍからなる天然木突板を、厚さ２．０ｍｍからなるコルクからなる弾性裏打材の表面にＰＶＡ接着剤によって貼着し、天然木突板の表面に厚さ０．５ｍｍポリ塩化ビニル（ＰＶＣ）をＰＶＡ接着剤によって貼着し、弾性裏打材の裏面に厚さ０．３ｍｍポリ塩化ビニル（ＰＶＣ）をＰＶＡ接着剤によって貼着して床表面仕上積層材（厚さ３．２ｍｍ）を形成した。
上記床パネル本体の表面に、上記床表面仕上積層材をウレタン接着剤によって貼着して床パネルを形成し、床パネル本体の物性を測定した。
【００３２】
ＯＡ機器の設置やデスクワーク等、一定の場所への負荷を想定し、ＪＩＳ　Ａ
１４５０に準拠した集中荷重試験を行った。
ＪＩＳ　Ａ　１４５０準じて荷重試験機（５０ψ荷重子）で、実施例１の床パネル本体の最大荷重及びたわみを測定したところ（鋼製柱上）、最大荷重１２１１０Ｎ、３０００Ｎ時たわみ１．４ｍｍであった（試験体３個の平均）。
【００３３】
次に、重量物の落下やオフィスワーカーの行動を想定し、ＪＩＳ　Ａ　１４５０準拠した衝撃試験を行った。
ＪＩＳ　Ａ　１４５０準拠し、３０ｋｇの砂袋を５０ｃｍ高さから実施例１の床パネル本体上に落下させ（鋼製柱上）、衝撃後の最大荷重及びたわみを測定したところ、最大荷重１１３９０Ｎ、３０００Ｎ時たわみ２．１ｍｍであった（試験体３個の平均）。
【００３４】
次に、台車による頻繁な搬出・搬入を想定し、図３に示すようなローリングロード試験を行った。
すなわち、実施例１の床パネル本体３枚を並べ、夫々の四隅を鋼製柱で支持するように載せ、ウレタンゴムキャスターに３０００Ｎ荷重をかけて移動させ（走行回数４００００回）、ローリングロード後の中央集中荷重を測定したところ、最大荷重１０７３０Ｎ、３０００Ｎ時たわみ１．８ｍｍであった（試験体３個の平均）。
【図面の簡単な説明】
【図１】本発明の一実施例に係るＯＡ床パネルの一例を示した斜視図である。
【図２】図１のＯＡ床パネルを、床パネル本体と、床表面仕上積層材とに分離して示した断面図である。
【図３】ローリングロード試験の方法を説明するための斜視図である。
【符号の説明】
１　ＯＡ床パネル
２　床パネル本体
２Ａ　ケイ酸カルシウム板
２Ｂ　鋼板
３　床表面仕上積層材
５　天然木突板
６　表面被覆樹脂層
７　弾性裏打材
８　裏面被覆樹脂層
【図１】
2004132071.tif 000003
【図２】
2004132071.tif 000004
【図３】
2004132071.tif 000005